(57)【特許請求の範囲】
【請求項１】
以下の工程を順に備える、加飾樹脂成形品の製造方法。
工程１：少なくとも転写基材層及び意匠層を備える転写型の加飾シートを、前記転写基材層側の面が射出成形用金型の雌型側、前記意匠層側の面が前記金型の雄型側を向くようにして、前記金型内に配置する工程
工程２：前記加飾シートの意匠層側の表面に、接着阻害層を部分的に形成する工程
工程３：前記金型を型締めし、前記雄型側から前記金型内に射出樹脂を充填する工程
工程４：前記金型を開き、前記工程３で得られた樹脂成形品から前記転写基材層を除去する工程であって、前記接着阻害層が形成されていた部分に位置する前記意匠層を前記転写基材層と共に前記樹脂成形品の表面から除去する工程
【請求項２】
前記工程１と前記工程２の間に、前記加飾シートを予備成形する工程を備える、請求項１に記載の加飾樹脂成形品の製造方法。
【請求項３】
前記予備成形する工程は、前記加飾シートを加熱した後、真空成形する工程を備える、請求項２に記載の加飾樹脂成形品の製造方法。
【請求項４】
前記接着阻害層が、電離放射線硬化性樹脂の硬化物により形成されている、請求項１〜３のいずれかに記載の加飾樹脂成形品の製造方法。
【請求項５】
前記射出樹脂が、透明または半透明である、請求項１〜４のいずれかに記載の加飾樹脂成形品の製造方法。
【発明の詳細な説明】
【技術分野】
【０００１】
本発明は、部分的に意匠が施された加飾樹脂成形品の製造方法に関する。
【背景技術】
【０００２】
自動車内外装、建材内装材、家電製品などに使用される樹脂成形品などにおいては、加飾シートを用いて意匠性を付与する技術が用いられている。このような技術に使用される加飾シートとしては、ラミネート型の加飾シートと、転写型の加飾シートに大別することができる。ラミネート型の加飾シートは、支持基材上に表面保護層が最表面に位置するように積層されており、支持基材側に成形樹脂を積層することで、樹脂成形品中に支持基材が取り込まれるように用いられる。一方、転写型の加飾シートは、支持基材上に直接、または必要により設けられる接着阻害層を介して表面保護層が積層されており、支持基材とは反対側に成形樹脂を積層後、支持基材を剥離することで、樹脂成形品に支持基材が残らないようにして用いられる。これら２種類の加飾シートは、樹脂成形品の形状や求める機能などに応じて使い分けがなされている。
【０００３】
近年、需要者の嗜好の多様性に伴い、転写型の加飾シートを用いて得られる樹脂成形品に対して、さらに高度な意匠性が要求されるようになってきており、例えば、透明または半透明な射出樹脂を用いた成形品に対して、部分的に加飾を施すことにより、非加飾部を通して成形品の内側を視認させたり、成形品の内側に設けた光源の点灯・消灯に応じた情報表示機能を備えさせたりするニーズがある。また、射出樹脂が不透明な場合であっても、非加飾部に射出樹脂自体の色調を表出させて、意匠として利用することが考えられる。
【０００４】
このような部分的に加飾が施された成形品を製造する方法としては、例えば、（１）予め射出成形された成形品上に、パッドプリントや、転写型の加飾シートを用いたホットスタンプ方式で部分的に加飾を施す方法、（２）必要により金型外での予備成形を行ったラミネート型の加飾シートを所望の形状にトリミングしてから金型内に配置し、射出成形を行う方法（例えば、特許文献１）、（３）非加飾部に対応する位置を透明にした転写型の加飾シートを用いて射出成形を行う方法（例えば、特許文献２）、（４）シートの裏面の非加飾部に対応する位置に、射出樹脂と接着しない性質のマスク層を設けた転写型の加飾シートを用いて射出成形を行う方法（例えば、特許文献３）などが考えられる。
【０００５】
しかしながら、前記（１）では、曲面や複雑形状を有する成形品への加飾に向かないという問題がある。また、前記（２）では、金型外での作業が必要となって工程が増える上、転写型の加飾シートに適用するには不向きである。また、前記（３）及び（４）では、加飾シートの透明部やマスク層形成部が成形品の特定の位置になるよう、金型内での位置合わせを正確に行う必要性がある。さらに、意匠や成形品に形状ごとに専用の加飾シートが必要となる上に、射出成形時の変形を考慮して加飾シートの透明部を設けなくてはならないため、部分加飾を精密に、再現性良く、効率的に行うことはほとんど不可能である。
【先行技術文献】
【特許文献】
【０００６】
【特許文献１】特開２００１−２７７２８７号公報
【特許文献２】特開２００２−４６１４５号公報
【特許文献３】特表２００８−５１０６３７号公報
【発明の概要】
【発明が解決しようとする課題】
【０００７】
本発明は、部分的に意匠が施された加飾樹脂成形品を、精度高く簡便に製造する方法を提供することを主な目的とする。
【課題を解決するための手段】
【０００８】
本発明者等は、前記課題を解決すべく鋭意検討を行った。その結果、以下の工程１〜４を備える加飾樹脂成形品の製造方法を採用することにより、部分的に意匠が施された加飾樹脂成形品を、精度高く簡便に製造できることを見出した。
工程１：少なくとも転写基材層及び意匠層を備える転写型の加飾シートを、前記転写基材層側の面が射出成形用金型の雌型側、前記意匠層側の面が前記金型の雄型側を向くようにして、前記金型内に配置する工程
工程２：前記加飾シートの意匠層側の表面に、接着阻害層を部分的に形成する工程
工程３：前記金型を型締めし、前記雄型側から前記金型内に射出樹脂を充填する工程
工程４：前記金型を開き、前記工程３で得られた樹脂成形品から前記転写基材層を除去する工程
本発明は、かかる知見に基づいて、更に検討を重ねることにより完成したものである。
【０００９】
即ち、本発明は、下記に掲げる態様の発明を提供する。
項１．  以下の工程を順に備える、加飾樹脂成形品の製造方法。
工程１：少なくとも転写基材層及び意匠層を備える転写型の加飾シートを、前記転写基材層側の面が射出成形用金型の雌型側、前記意匠層側の面が前記金型の雄型側を向くようにして、前記金型内に配置する工程
工程２：前記加飾シートの意匠層側の表面に、接着阻害層を部分的に形成する工程
工程３：前記金型を型締めし、前記雄型側から前記金型内に射出樹脂を充填する工程
工程４：前記金型を開き、前記工程３で得られた樹脂成形品から前記転写基材層を除去する工程
項２．  前記工程１と前記工程２の間に、前記加飾シートを予備成形する工程を備える、項１に記載の加飾樹脂成形品の製造方法。
項３．  前記予備成形する工程は、前記加飾シートを加熱した後、真空成形する工程を備える、項２に記載の加飾樹脂成形品の製造方法。
項４．  前記接着阻害層が、電離放射線硬化性樹脂の硬化物により形成されている、項１〜３のいずれかに記載の加飾樹脂成形品の製造方法。
項５．  前記射出樹脂が、透明または半透明である、項１〜４のいずれかに記載の加飾樹脂成形品の製造方法。
【発明の効果】
【００１０】
本発明によれば、部分的に意匠が施された加飾樹脂成形品を、精度高く簡便に製造する方法を提供することができる。
【図面の簡単な説明】
【００１１】
【図１】本発明の加飾樹脂成形品の製造方法を説明するための模式図である。
【図２】本発明の加飾樹脂成形品の製造方法を説明するための模式図である。
【図３】本発明の加飾樹脂成形品の製造方法を説明するための模式図である。
【図４】本発明の加飾樹脂成形品の製造方法を説明するための模式図である。
【図５】本発明の加飾樹脂成形品の製造方法を説明するための模式図である。
【図６】本発明の加飾樹脂成形品の製造方法を説明するための模式図である。
【図７】本発明の加飾樹脂成形品の製造方法を説明するための模式図である。
【図８】本発明の加飾樹脂成形品の製造方法を説明するための模式図である。
【図９】本発明の加飾樹脂成形品の製造方法に用いる加飾シートの略図的断面図である。
【図１０】本発明の製造方法によって得られる加飾樹脂成形品の略図的断面図である。
【発明を実施するための形態】
【００１２】
本発明の加飾樹脂成形品の製造方法は、以下の工程１〜４を備えていることを特徴としている。
工程１：少なくとも転写基材層及び意匠層を備える転写型の加飾シートを、前記転写基材層側の面が射出成形用金型の雌型側、前記意匠層側の面が前記金型の雄型側を向くようにして、前記金型内に配置する工程
工程２：前記加飾シートの意匠層側の表面に、接着阻害層を部分的に形成する工程
工程３：前記金型を型締めし、前記雄型側から前記金型内に射出樹脂を充填する工程
工程４：前記金型を開き、前記工程３で得られた樹脂成形品から前記転写基材層を除去する工程
【００１３】
本発明の加飾樹脂成形品の製造方法においては、転写型の加飾シートを射出成形用金型内に配置する工程１の後に行う工程２において、当該加飾シートの意匠層側の表面に、接着阻害層を部分的に形成し、その後に、当該金型内に射出樹脂を充填する工程３を行うことにより、金型の形状と、加飾シートに付与された意匠との位置関係が定まった状態で接着阻害層を位置精度高く形成できる。さらに、加飾シートの接着阻害層が形成された部分の意匠層は、工程４において転写されることなく転写基材層と共に除去されるため、部分的に意匠が施された加飾樹脂成形品を、精度高く簡便に製造することが可能である。
【００１４】
特に、工程１と工程２の間に、加飾シートを予備成形する工程を備える場合には、予備成形された加飾シートの意匠層側の表面に接着阻害層を部分的に形成するため、成形後の形状が定まった状態で接着阻害層を形成でき、接着阻害層をより一層位置精度高く形成することが可能となる。したがって、この場合、部分的に意匠が施された加飾樹脂成形品を、より一層精度高く簡便に製造することが可能となる。なお、本発明において、接着阻害層とは、加飾シートの意匠層側の表面と、射出樹脂との接着を阻害する機能を備える層である。
【００１５】
以下、本発明の加飾樹脂成形品の製造方法について、図１〜１０を参照しながら詳述する。なお、加飾樹脂成形品の製造に使用される転写型の加飾シートの積層構造、各層の組成の具体例については、工程１〜工程４の説明の後に詳述する。
【００１６】
（工程１）
本発明の加飾樹脂成形品の製造方法の工程１においては、例えば図１に示されるように、少なくとも転写基材層１及び意匠層２３（例えば図９に示されるように、転写層２に含まれる）を備える転写型の加飾シート１０を、転写基材層１側の面が射出成形用金型の雌型３０側、意匠層２３側の面が当該金型の雄型側４０を向くようにして、当該金型内に配置する。
【００１７】
（工程２）
工程２においては、工程１の後、加飾シート１０の意匠層２３側の表面に、接着阻害層１１を部分的に形成する。工程２においては、図７に示されるように、射出成形用金型内に配置された加飾シート１０を成形する前に、接着阻害層１１を部分的に形成してもよいし、図２に示されるように、射出成形用金型内で予備成形した後に、図３に示されるように接着阻害層１１を部分的に形成してもよい。
【００１８】
本発明においては、図７に示されるように、射出成形用金型内に配置された加飾シート１０を成形する前に接着阻害層１１を部分的に形成する場合にも、当該金型の形状と、加飾シート１０に付与された意匠との位置関係が定まった状態で接着阻害層１１を位置精度高く形成できる。
【００１９】
さらに、図２に示されるように、工程１と工程２の間に、加飾シートを予備成形する工程を備える場合には、図３に示されるように、予備成形された加飾シート１０の意匠層２３側の表面に接着阻害層１１を部分的に形成するため、成形後の形状が定まった状態で接着阻害層１１を形成できる。よって、工程１と工程２の間に、加飾シート１０を予備成形する工程を備えることにより、接着阻害層１１をより一層位置精度高く形成することが可能となる。
【００２０】
予備成形を行う工程は、加飾シート１０を加熱した後、真空成形する工程を備えることが好ましい。このような予備成形により、射出成形用金型が複雑な形状を備える場合にも、加飾シート１０の形状を金型の形状に好適に成形することができる。なお、予備成形を行わない場合にも、接着阻害層１１を部分的に設けた加飾シート１０は、工程３を行う前に加熱してもよい。
【００２１】
加飾シート１０を用いた射出成形同時加飾の方法においては、ロールトゥーロールで加飾シート１０を射出成形金型内に供給して成形する方法と、１ショットごとに加飾シート１０を切断する方法があり、どちらを採用してもよいが、予備成形を行う場合、特に加熱を伴う場合は、次のショットに用いられる加飾シート１０への影響を防ぐなどの観点から、後者の方法が好ましい。
【００２２】
加飾シート１０を予備成形する場合の加熱温度、または工程３の前に加飾シート１０を加熱する温度は、転写用基材層１のガラス転移温度近傍以上で、かつ、溶融温度（又は融点）未満の範囲であることが好ましい。通常はガラス転移温度近傍の温度で行うことが、より好ましい。なお、上記のガラス転移温度近傍とは、ガラス転移温度±５℃程度の範囲を指し、転写用基材層１として好適なポリエステルフィルムを使用する場合には、一般に７０〜１３０℃程度である。あまり複雑でない形状の射出成形用金型を用いる場合は、加飾シート１０を予備成形する工程や、工程３の前に加飾シート１０を加熱する工程を省略し、後述する工程３において、射出樹脂の熱と圧力によって加飾シート１０を射出成形用金型の形状に成形してもよい。
【００２３】
接着阻害層１１を形成する素材は、後述する工程３において、金型内に充填された射出樹脂３に対して接着性を有さない材料であれば、特に限定されない。接着阻害層１１が備える望ましい特性としては、（１）耐熱性の高いこと、（２）固形であること、または流動性が低いこと、（３）加飾シート１０の意匠層２３側の面（通常は接着層２４）に対して接着性が良いことなどが挙げられる。前記（１）の特性については、射出成形により接着阻害層１１が高温環境に置かれるため、耐熱性が低いと接着阻害層１１が成形過程で流動してしまい、非加飾部の形状が変化してしまうためである。また、前記（２）の特性については、流動性の高い材料を接着阻害層１１として用いると、液だれしてしまい、所望の形状にパターニングできないためである。さらに、前記（３）の特性については、接着性が低いと接着阻害層１１を設けられない、または成形時に位置がずれてしまい、所望の位置・形状に非加飾部を付与できないためである。
【００２４】
接着阻害層１１を構成する具体的な材料としては、例えば、射出成形の分野において金型表面のコーティングに用いられる離型剤と同様のもの（例えば、シリコーン系樹脂、フッ素系樹脂、オレフィンワックス・オイルなどが代表的）が使用可能である。また、後述する加飾シートの表面保護層の項で例示されるような電離放射線硬化性樹脂の硬化物を用いることも接着阻害層１１の形状の変化を抑制する観点から好ましい。また、粘着シートのようなシート状の粘着物質を貼着することにより接着阻害層１１としてもよい。加飾シート１０に接着阻害層１１を形成する方法としては、例えば機械によるスタンプ方式などが考えられる。また、電離放射線硬化性樹脂の硬化物により接着阻害層１１を形成する場合、電離放射線硬化性樹脂を含む樹脂組成物をスタンプ方式などにより加飾シート１０上に塗工後、紫外線等を照射して硬化させればよい。
【００２５】
接着阻害層１１の形状としては、特に制限されず、加飾樹脂成形品に付与する意匠に応じて、適宜設定できる。本発明においては、射出成形用金型の形状と、加飾シート１０に付与された意匠との位置関係が定まった状態で接着阻害層１１を位置精度高く形成できる。このため、本発明の製造方法は、従来の手法では成形時に変形してしまって視認性・意匠性が著しく低下してしまう文字や図形を、接着阻害層１１を利用して形成する非加飾部（接着阻害層の上に位置するため、意匠層が射出樹脂に転写されない部分）及び加飾部（意匠層が射出樹脂に転写される部分）によって、好適に表現することができる。特に、前述の通り、本発明の製造方法において、工程１と工程２の間に、加飾シートを予備成形する工程を備える場合には、成形後の形状が定まった状態で、接着阻害層１１を文字や図形の形状となるように形成することができる。このため、従来の手法によっては実質的に不可能であった、加飾部と非加飾部による文字や図形の表現も可能となる。なお、加飾部と非加飾部のいずれが文字や図形を表現していてもよい。例えば、非加飾部が文字を形成している場合には、所謂抜き文字の意匠となる。
【００２６】
接着阻害層１１の厚みとしては、特に制限されないが、射出樹脂の流れを阻害しないこと、製品において接着阻害層の厚み分の凹みとなった際に外観を大きく損なわないこと等を考慮すると、好ましくは０．５〜２００μｍ程度、より好ましくは１〜１０μｍ程度が挙げられる。
【００２７】
（工程３）
工程３においては、例えば図４〜図５に示されるように、射出成形用金型を型締めし、雄型４０側から射出成形用金型内に射出樹脂３を充填する。すなわち、工程３においては、流動状態の射出樹脂をキャビティ内に射出し、加飾シート１０と射出樹脂３とを一体化させる。射出樹脂３が熱可塑性樹脂の場合は、加熱溶融によって流動状態にして、また、射出樹脂３が熱硬化性樹脂の場合は、未硬化の液状組成物を室温又は適宜加熱して流動状態で射出して、冷却して固化させる。これによって、加飾シート１０が、形成された樹脂成形体と一体化して貼り付き、転写基材層付き加飾樹脂成形品となる。
【００２８】
射出樹脂３の加熱温度は、射出樹脂の種類によるが、通常１８０〜３２０℃程度である。
【００２９】
射出樹脂３は、用途に応じた樹脂を選択して形成すればよい。射出樹脂３は、熱可塑性樹脂であってもよく、また熱硬化性樹脂であってもよいが、通常、熱可塑性樹脂が用いられる。また、射出樹脂３は、透明または半透明であってもよいし、不透明であってもよい。射出樹脂３が透明または半透明である場合、加飾樹脂成形品の射出樹脂３側に光源を配置することにより、加飾樹脂成形品の非加飾部を光が透過する表示装置とすることができる。
【００３０】
熱可塑性樹脂としては、例えば、ポリエチレン、ポリプロピレン等のポリオレフィン系樹脂、ＡＢＳ樹脂、スチレン樹脂、ポリカーボネート樹脂、アクリル樹脂、塩化ビニル系樹脂等が挙げられる。これらの熱可塑性樹脂は、１種単独で使用してもよく、また２種以上を組み合わせて使用してもよい。
【００３１】
また、熱硬化性樹脂としては、例えば、ウレタン樹脂、エポキシ樹脂等が挙げられる。これらの熱硬化性樹脂は、１種単独で使用してもよく、また２種以上を組み合わせて使用してもよい。
（工程４）
工程４では、工程３の後、射出成形用金型を開き、工程３で得られた樹脂成形品（転写基材層付き加飾樹脂成形品）から転写基材層１を除去する。すなわち、工程３において充填された射出樹脂３が冷却などによって硬化して得られた転写基材層付き加飾樹脂成形を射出成形用金型から取り出した後、転写基材層１を加飾樹脂成形品の表面（例えば、後述の表面保護層２１）から剥離することにより、接着阻害層１１が形成された部分に位置する意匠層２３（転写層２）が転写基材層１と共に除去され、接着阻害層１１が形成されていない部分に位置する意匠層２３（転写層２）が積層された加飾樹脂成形品を得る。工程４においては、型開きと同時に転写基材層１を除去してもよいし、型を開いて転写基材層付き加飾樹脂成形品を取り出してから転写基材層１を除去してもよい。加飾シート１０を用いた射出成形同時加飾の方法においては、通常、ロールトゥーロールであれば前者、１ショットごとに切断する場合は後者を採用する。
【００３２】
例えば、図１０に示されるように、本発明の製造方法によって得られる加飾樹脂成形品２０は、部分的に意匠が施されている（すなわち、加飾部４と非加飾部５とによって意匠が表現されている）。このため、例えば、射出樹脂に透明な樹脂を使用した場合には、加飾樹脂成形品２０の射出樹脂３側に光源を配置することにより、表示装置などとすることができる。このような加飾樹脂成形品２０と光源とを備える表示装置は、自動車等の車両の内装材又は外装材；テレビ受像機、空調機等の家電製品の筐体；容器等として利用することができる。
【００３３】
［加飾シート１０］
本発明において、加飾樹脂成形品の製造に使用される加飾シート１０の積層構造、各層の組成の具体例は、以下の通りである。
【００３４】
加飾シートの積層構造
加飾シート１０は、図９に示されるように、転写基材層１と転写層２とが積層された構造を備えており、転写層２は、少なくとも意匠層２３を備えている。加飾樹脂成形品の耐傷付き性、耐薬品性を向上させることなどを目的として、転写層２の転写基材層１側の表面には、表面保護層２１が必要に応じて設けられていてもよい。また、表面保護層２１の密着性を高めることなどの目的として、表面保護層２１の意匠層２３側には、プライマー層２２が必要に応じて隣接していてもよい。さらに、転写層２と射出樹脂３の接着性を高めることなどを目的として、転写層２の転写基材層１とは反対側の表面には、接着層２４が必要に応じて設けられていてよい。
【００３５】
［転写基材層１］
転写基材層１は、加飾シート１０において支持部材としての役割を果たす支持体として用いられる。転写基材層１としては、代表的には熱可塑性樹脂からなる樹脂シートが使用される。該熱可塑性樹脂としては、ポリエステル樹脂；アクリル樹脂；ポリプロピレン、ポリエチレン等のポリオレフィン樹脂；ポリカーボネート樹脂；アクリロニトリル−ブタジエン−スチレン樹脂（ＡＢＳ樹脂）；塩化ビニル樹脂等が挙げられる。これらの中でも、ポリエステルシートを用いることが、耐熱性、寸法安定性、成形性、及び汎用性の点で好ましい。ポリエステルシートを構成するポリエステル樹脂とは、多価カルボン酸と、多価アルコールとから重縮合によって得られるエステル基を含むポリマーを示し、ポリエチレンテレフタレート（ＰＥＴ）、ポリブチレンテレフタレート（ＰＢＴ）、ポリエチレンナフタレート（ＰＥＮ）などを好ましく挙げることができ、ポリエチレンテレフタレート（ＰＥＴ）が、耐熱性や寸法安定性の点で特に好ましい。
【００３６】
転写基材層１の厚みは、通常１０〜１５０μｍであり、１０〜１２５μｍが好ましく、１０〜８０μｍがより好ましい。また、基材１としては、これら樹脂の単層シート、あるいは同種又は異種樹脂による複層シートを用いることができる。
【００３７】
［離型層］
転写基材層１と転写層２と剥離性を高めることなどを目的として、これらの層間に、必要に応じて離型層（図示しない）を設けてもよい。離型層は、全面を被覆（全面ベタ状）しているベタ離型層であってもよいし、一部に設けられるものであってもよい。通常は、剥離性を考慮して、ベタ離型層が好ましい。
【００３８】
離型層は、シリコーン系樹脂、フッ素系樹脂、アクリル系樹脂（例えば、アクリル−メラミン系樹脂が含まれる。）、ポリエステル系樹脂、ポリオレフィン系樹脂、ポリスチレン系樹脂、ポリウレタン系樹脂、セルロース系樹脂、塩化ビニル−酢酸ビニル系共重合体樹脂、硝化綿などの熱可塑性樹脂、該熱可塑性樹脂を形成するモノマーの共重合体、あるいはこれらの樹脂を（メタ）アクリル酸やウレタンで変性したものを、単独で又は複数を混合した樹脂組成物を用いて形成することができる。
【００３９】
離型層の厚みは、通常、０．０１〜５μｍ程度であり、好ましくは、０．０５〜３μｍ程度である。
【００４０】
［意匠層２３］
転写層２には、少なくとも意匠層２３が含まれている。意匠層２３は、着色剤、バインダー樹脂、及び溶剤又は分散媒を含む印刷インキを用いて形成されたものであってもよいし、金属薄膜によって形成されたものであってもよい。
【００４１】
着色剤としては、特に制限されないが、例えば、アルミニウム、クロム、ニッケル、錫、チタン、リン化鉄、銅、金、銀、真鍮等の金属、合金、又は金属化合物の鱗片状箔粉からなるメタリック顔料；マイカ状酸化鉄、二酸化チタン被覆雲母、二酸化チタン被覆オキシ塩化ビスマス、オキシ塩化ビスマス、二酸化チタン被覆タルク、魚鱗箔、着色二酸化チタン被覆雲母、塩基性炭酸鉛等の箔粉からなる真珠光沢（パール）顔料；アルミン酸ストロンチウム、アルミン酸カルシウム、アルミン酸バリウム、硫化亜鉛、硫化カルシウム等の蛍光顔料；二酸化チタン、亜鉛華、三酸化アンチモン等の白色無機顔料；カーボンブラック、マグネタイト型四酸化三鉄などの黒色顔料；亜鉛華、弁柄、朱、群青、コバルトブルー、チタン黄、黄鉛等の無機顔料；イソインドリノンイエロー、ハンザイエローＡ、キナクリドンレッド、パーマネントレッド４Ｒ、フタロシアニンブルー、インダスレンブルーＲＳ、アニリンブラック等の有機顔料（染料も含む）等が挙げられる。これらの着色剤は、１種単独で使用してもよく、２種以上を組み合わせて使用してもよい。
【００４２】
また、意匠層２３の形成に用いられる印刷インキのバインダー樹脂としては、特に制限されないが、例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。これらのバインダー樹脂は、１種単独で使用してもよく、また２種以上を組み合わせて使用してもよい。
【００４３】
また、意匠層２３の形成に用いられる印刷インキの溶剤又は分散媒としては、特に制限されないが、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤；ジクロロメタン、四塩化炭素、トリクロロエチレン、テトラクロロエチレン等の塩素系有機溶剤；水等が挙げられる。これらの溶剤又は分散媒は、１種単独で使用してもよく、また２種以上を組み合わせて使用してもよい。
【００４４】
また、意匠層２３の形成に使用される印刷インキには、必要に応じて、沈降防止剤、硬化触媒、紫外線吸収剤、酸化防止剤、レベリング剤、増粘剤、消泡剤、滑剤等が含まれていてもよい。
【００４５】
意匠層２３は、意匠層２３に隣接する層の上に、グラビア印刷、フレキソ印刷、シルクスクリーン印刷、オフセット印刷等の公知の印刷法によって形成することができる。
【００４６】
意匠層２３が金属薄膜によって形成されている場合、金属としては、スズ、インジウム、クロム、アルミニウム、ニッケル、銅、銀、金、白金、亜鉛、及びこれらのうち少なくとも１種を含む合金などが挙げられる。また、金属薄膜は、これらの金属を用いた、真空蒸着法などの蒸着法、スパッタリング法、イオンプレーティング法などにより形成できる。特に、真空蒸着法は、低コスト、被蒸着体へのダメージが少ないという点で好ましい。蒸着の条件は、用いる金属の溶融温度又は蒸発温度に応じて適宜設定すればよい。また、上記の形成方法以外に、上記の金属を含むペーストを塗工する方法、上記の金属を用いためっき法などを用いることもできる。
【００４７】
また、意匠層２３は、単色（所謂、全面ベタ）であってもよいし、柄状に形成されていてもよい。意匠層２３は、加飾部と非加飾部とを目視で認識できる範囲であれば、半透明であってもよい。
【００４８】
意匠層２３の厚さについては、特に制限されないが、印刷インキの場合、例えば、１〜４０μｍ、好ましくは３〜３０μｍが挙げられ、金属薄膜の場合、好ましくは１００ｎｍ以下、より好ましくは４０〜６０ｎｍ程度が挙げられる。
【００４９】
［表面保護層２１］
表面保護層２１は、加飾樹脂成形品の耐傷付き性、耐薬品性などを高めるために、加飾樹脂成形品の最表面に位置するようにして、加飾シート１０に設けられる層である。
【００５０】
表面保護層２１を形成する樹脂としては、特に制限されず、熱硬化性樹脂、熱可塑性樹脂、電離放射線硬化性樹脂などが挙げられる。これらの中でも、加飾シートの耐傷付き性を高め、優れた表面特性を付与する観点からは、電離放射線硬化性樹脂が好ましいが、表面保護層２１を形成する樹脂は、加飾シート１０の用途に応じて適宜選択することができる。表面保護層２１は、例えば電離放射線硬化性樹脂１層により形成されていてもよいし、これらの２層以上により形成されていてもよい。
【００５１】
熱硬化性樹脂としては、特に制限されず、例えば、エポキシ樹脂、フェノール樹脂、ユリア樹脂、不飽和ポリエステル樹脂、メラミン樹脂、アルキド樹脂、ポリイミド樹脂、シリコーン樹脂、水酸基官能性アクリル樹脂、カルボキシル官能性アクリル樹脂、アミド官能性共重合体、ウレタン樹脂などが挙げられる。また、熱可塑性樹脂としては、特に制限されず、ポリメチル（メタ）アクリレート、ポリエチル（メタ）アクリレートなどのアクリル樹脂；ポリプロピレン、ポリエチレン等のポリオレフィン系樹脂；ポリカーボネート樹脂；塩化ビニル系樹脂；ポリエチレンテレフタレート（ＰＥＴ）、ポリブチレンテレフタレート（ＰＢＴ）、ポリエチレンナフタレート（ＰＥＮ）などのポリエステル樹脂；アクリロニトリル−ブタジエン−スチレン樹脂（ＡＢＳ樹脂）；アクリロニトリル−スチレン−アクリル酸エステル樹脂；などが挙げられる。
【００５２】
表面保護層２１の形成に使用される電離放射線硬化性樹脂とは、電離放射線を照射することにより、架橋、硬化する樹脂であり、具体的には、分子中に重合性不飽和結合又はエポキシ基を有する、プレポリマー、オリゴマー、及びモノマーなどのうち少なくとも１種を適宜混合したものが挙げられる。ここで電離放射線とは、電磁波又は荷電粒子線のうち、分子を重合あるいは架橋しうるエネルギー量子を有するものを意味し、通常紫外線（ＵＶ）又は電子線（ＥＢ）が用いられるが、その他、Ｘ線、γ線等の電磁波、α線、イオン線等の荷電粒子線も含むものである。電離放射線硬化性樹脂の中でも、電子線硬化性樹脂は、無溶剤化が可能であり、光重合用開始剤を必要とせず、安定な硬化特性が得られるため、表面保護層２１の形成において好適に使用される。
【００５３】
電離放射線硬化性樹脂として使用される上記モノマーとしては、分子中にラジカル重合性不飽和基を持つ（メタ）アクリレートモノマーが好適であり、中でも多官能性（メタ）アクリレートモノマーが好ましい。また、電離放射線硬化性樹脂として使用される上記オリゴマーとしては、分子中にラジカル重合性不飽和基を持つ（メタ）アクリレートオリゴマーが好適であり、中でも分子内に重合性不飽和結合を２個以上（２官能以上）有する多官能性（メタ）アクリレートオリゴマーが好ましい。
【００５４】
加飾シート１０において、表面保護層２１は、硬化または半硬化したものであってもよいし、未硬化であってもよい。なお、表面保護層２１が未硬化、半硬化である場合には、加飾シート１０と射出樹脂３とを一体化した後に、表面保護層２１を硬化する工程を行う。
【００５５】
表面保護層２１の厚みについては、特に制限されないが、例えば、１〜１０００μｍ、好ましくは１〜５０μｍ、更に好ましくは１〜３０μｍが挙げられる。このような範囲の厚みを満たすと、耐傷付き性、耐候性等の表面保護層としての十分な物性が得られると共に、表面保護層２１を、電離放射線硬化性樹脂を用いて形成する場合には電離放射線を均一に照射することが可能であるため、均一に硬化することが可能となり、経済的にも有利になる。
【００５６】
［プライマー層２２］
プライマー層２２は、表面保護層２１とその下（転写基材層１とは反対側）に位置する層との密着性を高めるために、必要に応じて設けられる層である。
【００５７】
プライマー層２２の形成に用いられる樹脂としては、特に制限されず、例えば、ウレタン樹脂、アクリル樹脂、（メタ）アクリル−ウレタン共重合体樹脂、ポリエステル樹脂、ブチラール樹脂等が挙げられる。これらの樹脂の中でも、好ましくは、ウレタン樹脂、アクリル樹脂、及び（メタ）アクリル−ウレタン共重合体樹脂が挙げられる。これらの樹脂は、１種単独で使用してもよく、また２種以上を組み合わせて使用してもよい。
【００５８】
プライマー層２２の厚みについては、特に制限されないが、例えば０．１〜１０μｍ程度、好ましくは１〜１０μｍ程度が挙げられる。
【００５９】
［接着層２４］
接着層２４は、加飾シート１０と射出樹脂３との接着性を向上させることなどを目的として、意匠層２３の裏面（転写基材層１とは反対側）に必要に応じて設けられる層である。転写層２が接着層２４を有することにより、接着阻害層１１が形成されなかった部分において転写層２と射出樹脂３が確実に接着し、加飾部４と非加飾部５による部分的な意匠を有する加飾樹脂成形品２０をより一層精密に、再現性良く製造することができる。
【００６０】
接着層２４を形成する樹脂としては、これらの層間の接着性を向上させることができるものであれば、特に制限されず、例えば、熱可塑性樹脂または熱硬化性樹脂が用いられる。熱可塑性樹脂としては、例えば、アクリル樹脂、アクリル変性ポリオレフィン樹脂、塩素化ポリオレフィン樹脂、塩化ビニル−酢酸ビニル共重合体、熱可塑性ウレタン樹脂、熱可塑性ポリエステル樹脂、ポリアミド樹脂、ゴム系樹脂などが挙げられる。熱可塑性樹脂は、１種類単独で使用してもよいし、２種類以上を組み合わせて使用してもよい。また、熱硬化性樹脂としては、例えば、ウレタン樹脂、エポキシ樹脂等挙げられる。熱硬化性樹脂は、１種類単独で使用してもよいし、２種類以上を組み合わせて使用してもよい。
【００６１】
接着層２４の厚みとしては、特に制限されないが、例えば、０．１〜３０μｍ程度、好ましくは０．５〜２０μｍ程度、さらに好ましくは１〜８μｍ程度が挙げられる。
【実施例】
【００６２】
以下に実施例及び比較例を示して本発明を詳細に説明する。但し本発明は実施例に限定されるものではない。
【００６３】
（実施例１）
成形性を有し、一方の面に離型層が形成された転写基材フィルム（ポリエチレンテレフタレート、厚み７５μｍ）の離型層側の面に、グラビアリバース方式でウレタンアクリレート系樹脂からなる厚み５μｍの透明層をコーティングし、電子線を照射して表面保護層を形成した。その後、４色のグラビア印刷にて木目柄の意匠層を形成し、さらにアクリル−塩酢ビ系樹脂からなる厚み3μｍの接着層をグラビア印刷にて形成することで、転写型の加飾シートを作製した。
【００６４】
得られた加飾シートをロールトゥロールの搬送装置を用いて射出成形金型中に供給し、シートの外周をクランプで固定した。次いで、約３５０℃に加熱した熱盤を用い、シートの表面温度が約１００℃となるまで約８秒間加熱し、射出成形金型内に設けられた真空孔より真空引きを行い、キャビティ形状にシートを沿わせて予備成形を行った。さらに、ロボットを用いたパッド印刷方法により、ポリエステルアクリレート系樹脂からなる紫外線硬化性インキを用いて加飾シートの接着層上に「ＡＢＣ」のロゴを印字し、紫外線を照射してインキを硬化させて厚み約５μｍの接着阻害層を形成した。しかる後に射出成形金型を型締めし、透明ＡＢＳ樹脂を射出して射出成形を行った。型を開いて成形品を取り出し、転写基材フィルムを剥離することにより、「ＡＢＣ」の部分が透明であり、「ＡＢＣ」の部分以外が木目柄によって装飾された加飾樹脂成形品を得た。得られた加飾樹脂成形品は、「ＡＢＣ」の透明部分をロゴとして鮮明に認識できるものであった。
【００６５】
（実施例２）
予備成形の際に熱盤の加熱時間１１秒まで延長し、シートの表面温度を１２０℃とした以外は実施例１と同様にして加飾樹脂成形品を得た。得られた加飾樹脂成形品における「ＡＢＣ」の透明部分は、実施例１の場合と位置、形状共にほとんど一致しており、再現性や生産安定性に優れた製造方法であることが確認できた。
【００６６】
（比較例１）
実施例１において、意匠層の一部に「ＡＢＣ」のロゴを印字した以外は同様の手順により加飾シートを作製した。得られた加飾シートを用いて、接着阻害層を形成しなかった以外は実施例１と同様にして加飾樹脂成形品を作製した。得られた加飾樹脂成形品は、真空成形によるシートの伸びに影響され「ＡＢＣ」の部分が変形しており、ロゴとしての鮮明性に劣っていた。
【００６７】
（比較例２）
予備成形の際に熱盤の加熱時間11秒まで延長し、シートの表面温度を１２０℃とした以外は比較例１と同様にして加飾樹脂成形品を得た。得られた加飾樹脂成形品における「ＡＢＣ」の部分は、比較例１の場合と位置がずれており、また変形の程度も異なっており、再現性や生産安定性に欠けていた。
【符号の説明】
【００６８】
１  転写用基材層
２  転写層
３  射出樹脂
４  加飾部
５  非加飾部
１０  加飾シート
１１  接着阻害層
２０  加飾樹脂成形品
２１  表面保護層
２２  プライマー層
２３  意匠層
２４  接着層
３０  射出成形用金型の雌型
４０  射出成形用金型の雄型
【図１】
0006617501.tif 000002
【図２】
0006617501.tif 000003
【図３】
0006617501.tif 000004
【図４】
0006617501.tif 000005
【図５】
0006617501.tif 000006
【図６】
0006617501.tif 000007
【図７】
0006617501.tif 000008
【図８】
0006617501.tif 000009
【図９】
0006617501.tif 000010
【図１０】
0006617501.tif 000011